(57)【要約】      （修正有）【課題】複合めっき物及びその製造方法で、アルミナ粒子に代わる補強物質を提供する。【解決手段】金属系めっき液に、界面活性剤とともにカーボンナノファイバを混合することで、複合めっき用めっき液を調整し、この複合めっき液を用いてめっき処理を施すことによって得られた複合めっき物であって、この複合めっき物は、めっき金属の割合が５０〜９８体積％，カーボンナノファイバの含有量が２〜５０体積％である。【選択図】図２
2005290463.tif 000002
【特許請求の範囲】
【請求項１】
金属系めっき液に、界面活性剤とともにカーボンナノファイバを混合することで、複合めっき用めっき液を調整し、この複合めっき液を用いてめっき処理を施すことによって得られた複合めっき物であって、この複合めっき物は、めっき金属の割合が５０〜９８体積％，カーボンナノファイバの含有量が２〜５０体積％であることを特徴とするカーボンナノファイバを用いた複合めっき物。
【請求項２】
金属系めっき液に、界面活性剤とともにカーボンナノファイバを混合することで、複合めっき用めっき液を調整し、この複合めっき液を用いてめっき処理を施すことによって得られた複合めっき物であって、この複合めっき物は、めっき金属が７０〜９５体積％，カーボンナノファイバの含有量が５〜３０体積％であることを特徴とするカーボンナノファイバを用いた複合めっき物。
【請求項３】
金属系めっき液に、界面活性剤とともにカーボンナノファイバを混合することで、複合めっき用めっき液を調整し、この複合めっき液を用いてめっき処理を施すことによって得られた複合めっき物であって、この複合めっき物は、めっき金属が８０〜９０体積％，カーボンナノファイバの含有量が１０〜２０体積％であることを特徴とするカーボンナノファイバを用いた複合めっき物。
【請求項４】
前記めっき金属は、亜鉛であることを特徴とする請求項１、請求項２又は請求項３記載のカーボンナノファイバを用いた複合めっき物。
【請求項５】
金属系めっき液に、界面活性剤とともにカーボンナノファイバを混合することで、複合めっき用めっき液を調整し、この複合めっき液を用いてめっき処理を施すことを特徴とする複合めっき物の製造方法。
【請求項６】
前記金属系めっき液は、亜鉛めっき液であることを特徴とする請求項５記載の複合めっき物の製造方法。
【請求項７】
前記界面活性剤は、非イオン性界面活性剤を含むことを特徴とする請求項５又は請求項６記載の複合めっき物の製造方法。
【請求項８】
前記界面活性剤は、アセチレンジオール系の界面活性剤を含むことを特徴とする請求項５、請求項６又は請求項７記載の複合めっき物の製造方法。
【請求項９】
前記複合めっき液が、カーボンナノファイバ２〜２０ｋｇ／ｍ３、界面活性剤１００〜４３００ｃｍ３／ｍ３から構成されていることを特徴とする請求項５記載の複合めっき物の製造方法。
【請求項１０】
前記複合めっき液が、カーボンナノファイバ２〜２０ｋｇ／ｍ３、界面活性剤１００〜１５００ｃｍ３／ｍ３から構成されていることを特徴とする請求項５記載の複合めっき物の製造方法。
【発明の詳細な説明】
【技術分野】
【０００１】
本発明は、めっき被膜にカーボンナノファイバを含む複合めっき物及びその製造方法に関するものである。
【背景技術】
【０００２】
金属の表面を保護することなどを目的に、電気めっき法が盛んに行われている。すなわち、金属製品の表面に、亜鉛、アルミニウム、ニッケル、クロムなどの金属の薄膜を電気めっき法で被せることで、金属製品の耐食性、装飾性又は耐久性を向上させる。
【０００３】
近年、複合めっきと称し、金属薄膜中にセラミックスや有機物を分散させる技術が提案されている（例えば、特許文献１、特許文献２参照。）。
【特許文献１】特開２００１−２５４１９５公報（請求項１）
【特許文献２】特開平７−７０７８８号公報（請求項４）
【０００４】
特許文献１、２は共に、有機物系酸化物又はセラミックス酸化物を含む複合めっき法に係る発明を開示するものである。
【０００５】
特許文献１、特許文献２のベースとなる複合めっき法を、銅・アルミナ複合めっき法を例に次図で説明する。
図６は従来の複合めっきの基本原理を説明する図であり、アルミナ粒子１０１を混ぜた硫酸銅（ＣｕＳＯ４）の水溶液１０２に金属製品１０３を沈め、電気めっきを施すと銅イオンとともに、アルミナ粒子１０１が金属製品１０３の表面に集まる。この結果、金属製品１０２の表面にアルミナ粒子１０１を含む銅めっき膜１０４が成膜できる。アルミナは硬く、耐熱性に富み、銅めっき膜１０４の機械的強度向上や耐熱性、耐久性の向上に寄与する。
【０００６】
上記アルミナ粒子１０１を他の酸化物や補強物質に置き換えることで複合めっきが実施できる。
ところで、補強物質として、カーボンナノファイバが注目を浴びている。カーボンナノファイバの形状を図面に基づいて説明する。
【０００７】
図７はカーボンナノファイバのモデル図であり、カーボンナノファイバ１１０は、六角網目状に配列した炭素原子のシートを筒状に巻いた形態のものであり、直径Ｄが１．０ｎｍ（ナノメートル）〜５０ｎｍであり、ナノレベルであるため、カーボンナノファイバ、カーボンナノ材料又はカーボンナノチューブと呼ばれる。なお、長さＬは数μｍ〜１００μｍである。
【０００８】
炭素原子が立方格子状に並んだものがダイヤモンドであって、ダイヤモンドは極めて硬い物質である。カーボンナノファイバ１１０は、ダイヤモンドと同様に規則的な結晶構造を有するために機械的強度は大きい。
【０００９】
本発明者らは、カーボンナノファイバをアルミナ粒子に代わる補強物資として複合めっきを試みた。
図８は複合めっき液の問題点を説明する図である。
（ａ）にて、容器１１１にめっき液１１２を満たし、このめっき液１１２にカーボンナノファイバ１１３を入れる。
【００１０】
（ｂ）にて、攪拌機１１４で充分に撹拌する。この撹拌は振動式攪拌機で行ってもよい。
（ｃ）は、一定時間放置した後の状態を示し、カーボンナノファイバ１１３が容器１１１の底に沈殿していることが分かる。
【００１１】
これでは、カーボンナノファイバ１１３が金属製品の表面に到達しない、又は到達したとしても複合率に著しいばらつきが発生するため、複合めっきが実施できない。
以上の理由で、複合めっき物の製造方法が実用化されていないと言える。しかし、カーボンナノファイバを用いた複合めっきが実用化されれば、産業に与える利益は少なくない。
【発明の開示】
【発明が解決しようとする課題】
【００１２】
本発明は、複合めっき物及びその製造方法を確立することを課題とする。
【課題を解決するための手段】
【００１３】
本発明者らは、上記課題を解決するためにめっき金属とカーボンナノファイバとの比率を種々変更して複合状態、生産性などの変化を調べた。この結果を表１に示す。
【００１４】
【表１】
2005290463.tif 000003
【００１５】
表において、めっき金属が１００体積％で、カーボンナノファイバが０体積％では、複合は起こらないから複合状態での評価は×とし、生産は実質的に行えないので生産性の評価は×とした。
【００１６】
めっき金属が９８体積％で、カーボンナノファイバが２体積％では、複合は部分的に認められたので複合状態での評価は○とし、複合化に困難さは無かったので生産性の評価は○とした。
【００１７】
めっき金属が９５体積％で、カーボンナノファイバが５体積％では、複合はほぼ均一に認められたので複合状態での評価は○とし、生産性は良好であるから生産性の評価は◎とした。
【００１８】
めっき金属が９０体積％で、カーボンナノファイバが１０体積％では、複合は均一に認められたので複合状態での評価は◎とし、生産性は良好であるから生産性の評価は◎とした。
【００１９】
めっき金属が８０体積％で、カーボンナノファイバが２０体積％では、複合は均一に認められたので複合状態での評価は◎とし、生産性は良好であるから生産性の評価は◎とした。
【００２０】
めっき金属が７０体積％で、カーボンナノファイバが３０体積％では、複合は均一に認められたので複合状態での評価は◎とした。しかし、生産性はやや落ちるので生産性の評価は○とした。
【００２１】
めっき金属が６０、５０体積％で、カーボンナノファイバが４０、５０体積％では、複合は一部偏りが認められたので複合状態での評価は○とし、生産には高度な技術が要求されるため生産性の評価は△とした。
【００２２】
めっき金属が４０体積％で、カーボンナノファイバが６０体積％では、複合は膜が脆弱であったので複合状態での評価は×とし、生産は実質的に困難であったので生産性の評価は×とした。
【００２３】
総合評価は、２つの評価とも×で無いものを「可」、そのうちで、少なくとも一方が◎であるものを「良」、２つの評価とも◎のものを「優」とした。
以上の評価から、「可」を請求項１、「良」を請求項２、「優」を請求項３として次の通りまとめた。
【００２４】
請求項１に係る発明は、金属系めっき液に、界面活性剤とともにカーボンナノファイバを混合することで、複合めっき用めっき液を調整し、この複合めっき液を用いてめっき処理を施すことによって得られた複合めっき物であって、この複合めっき物は、めっき金属の割合が５０〜９８体積％，カーボンナノファイバの含有量が２〜５０体積％であることを特徴とする。
【００２５】
請求項２に係る発明は、金属系めっき液に、界面活性剤とともにカーボンナノファイバを混合することで、複合めっき用めっき液を調整し、この複合めっき液を用いてめっき処理を施すことによって得られた複合めっき物であって、この複合めっき物は、めっき金属が７０〜９５体積％，カーボンナノファイバの含有量が５〜３０体積％であることを特徴とする。
【００２６】
請求項３に係る発明は、金属系めっき液に、界面活性剤とともにカーボンナノファイバを混合することで、複合めっき用めっき液を調整し、この複合めっき液を用いてめっき処理を施すことによって得られた複合めっき物であって、この複合めっき物は、めっき金属が８０〜９０体積％，カーボンナノファイバの含有量が１０〜２０体積％であることを特徴とする。
【００２７】
請求項４に係る発明では、めっき金属は、亜鉛であることを特徴とする。
【００２８】
請求項５に係る発明は金属系めっき液に、界面活性剤とともにカーボンナノファイバを混合することで、複合めっき用めっき液を調整し、この複合めっき液を用いてめっき処理を施すことを特徴とする。
【００２９】
請求項６に係る発明では、金属系めっき液は、亜鉛めっき液であることを特徴とする。
【００３０】
請求項７に係る発明では、界面活性剤は、非イオン性界面活性剤を含むことを特徴とする。
【００３１】
請求項８に係る発明では、界面活性剤は、アセチレンジオール系の界面活性剤を含むことを特徴とする。
【００３２】
ところで、カーボンナノファイバの撥水性を抑制する上で界面活性剤は有効であるが、この界面活性剤は多すぎると撹拌性を低下させる。撹拌性が低下すると複合化に必須の混合性能が低下する。
したがって、界面活性剤は、少な過ぎても多過ぎても良くなく、最適範囲を見出す必要がある。
【００３３】
そこで、本発明者らはカーボンナノファイバに対する界面活性剤の添加量を検討した。
この検討の一部を表２に示す。
【００３４】
【表２】
2005290463.tif 000004
【００３５】
めっき金属に対するカーボンナノファイバ添加量を、２ｋｇ／ｍ３に固定し、界面活性剤の添加量を１００〜１１００ｃｍ３／ｍ３の範囲で変化させて、撹拌時の発泡、複合性（めっき層におけるカーボンナノファイバの含有率）を調べた。◎は優、○は良、×は不可とした。
【００３６】
カーボンナノファイバ添加量が２ｋｇ／ｍ３の場合、界面活性剤は１００〜７００ｃｍ３／ｍ３の範囲であれば「良」、１００〜３００ｃｍ３／ｍ３の範囲であれば「優」であった。
【００３７】
同様に、カーボンナノファイバ添加量を４ｋｇ／ｍ３、６ｋｇ／ｍ３・・・のごとく増量して、前記表２と同様の表を作成した。作成した表は記載を省略するが、表２及び作成した表群から、次のグラフを作成することができた。
【００３８】
図１は本発明に係るカーボンナノファイバ添加量と界面活性剤添加量の関係を示すグラフであり、横軸をカーボンナノファイバ添加量、縦軸を界面活性剤添加量とした。
すなわち、前記表２では、カーボンナノファイバ添加量が２ｋｇ／ｍ３の場合、界面活性剤は１００〜７００ｃｍ３／ｍ３の範囲であれば「良」、１００〜３００ｃｍ３／ｍ３の範囲であれば「優」であった。
【００３９】
このことから、座標（２，１００）、（２，７００）、（２，３００）をグラフに定めることができる。同様に、作成した表群から座標を求めて、座標同士を結んで得たのが図１である。
【００４０】
グラフ中、「良」の範囲を請求項９、そのうちで「優」の範囲を請求項１０として、次のようにまとめた。
【００４１】
請求項９に係る発明は、複合めっき液が、カーボンナノファイバ２〜２０ｋｇ／ｍ３、界面活性剤１００〜４３００ｃｍ３／ｍ３から構成されていることを特徴とする
【００４２】
請求項１０に係る発明は、複合めっき液が、カーボンナノファイバ２〜２０ｋｇ／ｍ３、界面活性剤１００〜１５００ｃｍ３／ｍ３から構成されていることを特徴とする。
【発明の効果】
【００４３】
請求項１に係る発明では、生成した複合めっき物の割合が、めっき金属の割合が５０〜９８体積％，カーボンナノファイバの含有量が２〜５０体積％の範囲になるようにした。
【００４４】
めっき金属の割合が５０体積％未満であると、膜状の複合めっき物として不足（金属量があまりに少なくなると，複合めっき物を膜状に保つことが困難になる。）であり、９８体積％を超えると金属割合が多くなりすぎて複合効果が小さくなる。これ以上金属割合が大きくなると複合効果がないためである。
【００４５】
カーボンナノファイバの含有量が２体積％未満であると、複合不足であり、５０体積％を超えると複合過多であり，あまりに割合が大きくなりすぎるとマトリックスがファイバーを保持できなくなるためである。
従って、生成した複合めっき物の割合が、めっき金属の割合が５０〜９８体積％，カーボンナノファイバの含有量が２〜５０体積％の範囲において、利用可能な複合めっき物が得られる。
【００４６】
請求項２に係る発明では、生成した複合めっき物の割合が、めっき金属の割合が７０〜９５体積％，カーボンナノファイバの含有量が５〜３０体積％の範囲になるようにした。
【００４７】
めっき金属の割合が７０体積％未満であると、良好な条件としては不足であり、９５体積％を超えると良好な条件としては過多である。
カーボンナノファイバの含有量が５体積％未満であると、良好な条件としては不足であり、３０体積％を超えると良好な条件としては過多である。
【００４８】
従って、生成した複合めっき物の割合が、めっき金属の割合が７０〜９５体積％，カーボンナノファイバの含有量が５〜３０体積％の範囲において、良好な複合めっき物が得られる。
【００４９】
請求項３に係る発明では、生成した複合めっき物の割合が、めっき金属の割合が８０〜９０体積％，カーボンナノファイバの含有量が１０〜２０体積％の範囲になるようにした。
【００５０】
めっき金属の割合が８０体積％未満であると、最適な条件としては不足であり、９０体積％を超えると最適な条件としては過多である。
カーボンナノファイバの含有量が１０体積％未満であると、最適な条件としては不足であり、２０体積％を超えると最適な条件としては過多である。
【００５１】
従って、生成した複合めっき物の割合が、めっき金属の割合が８０〜９０体積％，カーボンナノファイバの含有量が１０〜２０体積％の範囲において最適な複合めっき物が得られる。
【００５２】
請求項４に係る発明では、めっき金属に亜鉛を採用することで、好適な複合めっき物を得ることができる。
【００５３】
請求項５に係る発明では、界面活性剤を採用したので、カーボンナノファイバの濡れ性を高めることができた。すなわち、濡れ性が高いため、めっき液からカーボンナノファイバが分離することはなく、めっき液にカーボンナノファイバを良好に分散させることができた。
【００５４】
請求項６に係る発明では、めっき液に亜鉛を採用した。本発明の複合めっき法は亜鉛めっきに用いることで、より良好な成果が得られた。
【００５５】
請求項７に係る発明では、界面活性剤に非イオン系の界面活性剤を採用した。非イオン系の界面活性剤を採用することで、カーボンナノファイバを良好に分散させることができた。
【００５６】
請求項８に係る発明では、アセチレンジオール系の界面活性剤を採用した。アセチレンジオール系の界面活性剤を採用することで、カーボンナノファイバを良好に分散させることができた。
【００５７】
請求項９に係る発明では、複合めっき液を、カーボンナノファイバ２〜２０ｋｇ／ｍ３、界面活性剤１００〜４３００ｃｍ３／ｍ３で構成した。
【００５８】
カーボンナノファイバが２ｋｇ／ｍ３未満であると、浴内での濃度不足であり、めっき物中への複合が不十分であり、２０ｋｇ／ｍ３を超えると浴中に必要な界面活性剤の絶対量が増えるため、好ましくない。
【００５９】
界面活性剤が１００ｃｍ３／ｍ３未満であると、ファイバーの添加量が１ｋｇ／ｍ３以上の場合には添加不足であり，浴内におけるファイバーの分散が不十分となり、４３００ｃｍ３／ｍ３を超えると添加過多となり，めっき処理中の反応により有機物の分解生成物が浴内に蓄積し，ピットや析出物の脆弱化当の欠陥が生じやすくなるためである。
【００６０】
従って、複合めっき液を、カーボンナノファイバ２〜２０ｋｇ／ｍ３、界面活性剤１００〜４３００ｃｍ３／ｍ３で構成することにより、好適な複合めっきを行うことができる。
【００６１】
請求項１０に係る発明では、複合めっき液を、カーボンナノファイバ２〜２０ｋｇ／ｍ３、界面活性剤１００〜１５００ｃｍ３／ｍ３から構成した。
【００６２】
カーボンナノファイバが２ｋｇ／ｍ３未満であると、浴内での濃度不足であり，めっき物中への複合が不十分であり、２０ｋｇ／ｍ３を超えると浴中に必要な界面活性剤の絶対量が増えるため、好ましくない。
【００６３】
界面活性剤が１００ｃｍ３／ｍ３未満であると、分散不足であり、１５００ｃｍ３／ｍ３を超えると添加過多となり，めっき処理中の反応により有機物の分解生成物が浴内に蓄積し，ピットや析出物の脆弱化当の欠陥が生じやすくなる。
【００６４】
従って、複合めっき液を、カーボンナノファイバ２〜２０ｋｇ／ｍ３、界面活性剤１００〜１５００ｃｍ３／ｍ３から構成することにより、カーボンナノファイバの含有率の高い複合めっきを行うことができる。
【発明を実施するための最良の形態】
【００６５】
本発明を実施するための最良の形態を添付図に基づいて以下に説明する。
図２は本発明に係る電気めっきを施す電気めっき設備の原理図であり、電気めっき設備１０は、めっき槽１１に正極として亜鉛板１２を下げるとともに負極として鉄板１３を下げ、両板１２、１３に電源１４を連結し、めっき層１１に次に述べるめっき液１５を満たした設備である。めっき液１５を撹拌し循環させる撹拌手段、循環手段は必須であるが周知の手段が採用できるので説明は省略する。
【００６６】
めっき液１５は、比較例では（水＋塩化亜鉛＋塩化アンモニウム）、実施例では（水＋塩化亜鉛＋塩化アンモニウム＋界面活性剤＋カーボンナノファイバ）とした。混合比は後述する。
【００６７】
比較例では、めっき液１５中の亜鉛イオンが陰極である鉄板１３に到達し、膜を形成する。消費された亜鉛イオンは、亜鉛板１２から補充される。従って、比較例では亜鉛被膜を鉄板１３に形成することができる。
【００６８】
一方、実施例では、亜鉛イオンとともにカーボンナノファイバが、鉄板１３に到達する。従って、実施例では亜鉛とカーボンナノファイバとが混合した形態の被膜を鉄板１３に形成することができる。
【００６９】
（実験例）
本発明に係る実験例を以下に述べる。なお、本発明は実験例に限定されるものではない。
【００７０】
○電気めっきにおける共通条件：
陰極：鉄板（脱脂処理した清浄な板）
陽極：亜鉛板
めっき液温：２５℃
電流密度：１〜１０Ａ／ｄｍ２
めっき厚さ：５〜５０μｍ
【００７１】
○比較例でのめっき液の組成：
水：１．０ｍ３
塩化亜鉛：７０ｋｇ／ｍ３
塩化アンモニウム：１８０ｋｇ／ｍ３
【００７２】
○実施例１でのめっき液の組成：
水：１．０ｍ３
塩化亜鉛：７０ｋｇ／ｍ３
塩化アンモニウム：１８０ｋｇ／ｍ３
界面活性剤：２、４、７、９−テトラメチル−５−デンシ−４、７−ジオールに非イオン性界面活性剤を混合してなる界面活性剤（製品名  オルフィン  ＰＤ−００２Ｗ  日信化学工業（株）製  ）：２０００ｃｍ３／ｍ３
カーボンナノファイバ：２ｋｇ／ｍ３
【００７３】
○実施例２でのめっき液の組成：
水：１．０ｍ３
塩化亜鉛：７０ｋｇ／ｍ３
塩化アンモニウム：１８０ｋｇ／ｍ３
界面活性剤：アセチレンジオールに非イオン性界面活性剤を混合してなる界面活性剤（製品名  オルフィン  ＰＤ−３０１  日信化学工業（株）製）：２０００ｃｍ３／ｍ３
カーボンナノファイバ：２ｋｇ／ｍ３
実施例では、めっき液に超音波振動を付与しながら、カーボンナノファイバを混入した。これで、カーボンナノファイバの分散を促すことができた。
【００７４】
なお，界面活性剤については前記のような理由のため，できる限り添加量を少なくすることが望ましい。つまり，界面活性剤の添加量については，カーボンナノファイバの添加量を増やしたときに分散が悪いようであれば添加量を増やす程度が良い。
【００７５】
つまり，２０ｋｇ／ｍ３のカーボンナノファイバを添加する場合でも界面活性剤をはじめから２０００ｃｍ３／ｍ３を入れるのではなく，まずは少量で分散状態を確認し，目視でカーボンナノファイバの凝集がみられないようであったら，それ以上界面活性剤は添加しないほうが良い。
【００７６】
さらに，カーボンナノファイバを２ｋｇ／ｍ３以上添加する場合には，一度に全ての量を浴内に入れると，浴内での分散が著しく悪くなり，通常よりもたくさんの界面活性剤を添加しなければ十分に分散しなくなってしまう。したがって，例えば，２０ｋｇ／ｍ３のカーボンナノファイバを添加する場合では，まず界面活性剤を１００ｃｍ３／ｍ３添加し，続いてカーボンナノファイバを２ｋｇ／ｍ３添加し，攪拌や超音波振動により浴内に十分分散させる。
【００７７】
その後，カーボンナノファイバを２ｋｇ／ｍ３ずつ添加して，分散を繰り返す。このように，カーボンナノファイバを少量ずつ添加することによって，一度に添加するよりも少ない界面活性剤によって分散させることができる。なお，カーボンナノファイバを２ｋｇ／ｍ３ずつ添加して，分散を繰り返しているうちに明らかに分散状態が悪くなるようであれば，今度は界面活性剤を少量添加し，再度分散を行うようにすれば，カーボンナノファイバの添加量が多い場合でも，少量の界面活性剤の添加により十分に分散させることができる。
【００７８】
表３は、比較例用めっき液と実施例１用めっき液と実施例２用めっき液を用いて実施した試験１〜７をまとめた表である。
【００７９】
【表３】
2005290463.tif 000005
【００８０】
比較例用めっき液を用い、電流密度５Ａ／ｄｍ２で行った試験１では、めっき膜の色は光沢のある銀色であった。この光沢のある銀色は亜鉛めっきによるめっき膜の標準的な色である。
【００８１】
実施例１用めっき液を用い、電流密度１０Ａ／ｄｍ２で行った試験２では、めっき膜の色はやや黒みがかかった銀色であった。これは、カーボンナノファイバ（黒色）が均一に現れていないことを意味する。また、陰極からの水素の発生により表面が荒れていた。従って、評価は×である。
【００８２】
実施例１用めっき液を用い、電流密度５Ａ／ｄｍ２で行った試験３では、めっき膜の色は黒色であった。これは、カーボンナノファイバ（黒色）の現れた、若しくは含まれていることを意味する。従って、評価は○である。
【００８３】
実施例１用めっき液を用い、電流密度２Ａ／ｄｍ２で行った試験４でも、めっき膜の色は黒色であった。これは、カーボンナノファイバ（黒色）の現れた、若しくは含まれていることを意味する。従って、評価は○である。
【００８４】
実施例２用めっき液を用い、電流密度１０Ａ／ｄｍ２で行った試験５では、めっき膜の色は銀色であった。これは、カーボンナノファイバ（黒色）が表面に現れていない、もしくは含まれていないを意味する。また、陰極からの水素の発生により表面が荒れていた。従って、評価は×である。
【００８５】
実施例２用めっき液を用い、電流密度５Ａ／ｄｍ２で行った試験６では、めっき膜の色は黒色であった。これは、カーボンナノファイバ（黒色）の現れた、若しくは含まれていることを意味する。従って、評価は○である。
【００８６】
実施例２用めっき液を用い、電流密度１Ａ／ｄｍ２で行った試験７では、めっき膜の色は黒色であった。これは、カーボンナノファイバ（黒色）の現れた、若しくは含まれていることを意味する。しかし、ファイバの巻き込みが不均一であった。従って、評価△である。
【００８７】
前記試験３での試料を顕微鏡で詳細に観察したところ、次のことが判明した。
図３はめっき膜の拡大図（模式図）であり、めっき膜は粒子２１、又は糸状物の集合体であることが分かった。
【００８８】
図４は粒子の拡大図（模式図）であり、めっき膜を構成する粒子２１は、めっき膜表面に亜鉛原子がカーボンナノファイバ２３を巻き込みながら積層して５０μｍ程度の塊となった亜鉛塊２２と表面に巻き込まれたカーボンナノファイバが確認された。また、表面を電子顕微鏡で観察したところ、粒子からはみ出たカーボンナノファイバの表面は、亜鉛原子がコーティングされていることが確認された。
【００８９】
図５は粒子の断面図（以下に示す実際の破断面における電子顕微鏡観察でも亜鉛の析出と共にファイバーが巻き込まれて複合化されており，破断面ではほぼ一様にファイバーが存在している状態であり、鉄板１３に１０μｍ未満の厚さのカーボンナノファイバを含んだめっき膜２４が形成され、その後、カーボンナノファイバを含んだ亜鉛塊２２を主体とした凹凸形状が形成され、このカーボンナノファイバを含んだ亜鉛塊２２の凸部に亜鉛が集中して析出するようになり、その際に，カーボンナノファイバも凸部に集中して巻き込まれて複合化された状態となる。
【００９０】
なお，複合めっき物の極表面では析出金属内に完全に取りこまれていないカーボンナノファイバが存在しており，このような状態のものについては水洗程度でも簡単に剥離することができる。従って，水洗後の表面には析出金属にある程度取り込まれた状態のカーボンナノファイバが残ることになる。
【００９１】
基本的なめっき膜成長の原理として，金属イオンの析出は，形成されためっき膜の表面全体で均一に起こるのではなく，相対的に凸となった部分に集中する。そのような凸部に金属の析出が集中すると，凹となった部分ではほとんど析出が起こらずめっき膜の成長が乏しくなる。従って，金属の析出初期に凹凸が形成されると，めっき処理時間の延長と共に益々助長し，凹凸が激しい表面となる。
【００９２】
上記のような理由のため，金属析出の激しい凸部に集中してカーボンナノファイバが巻き込まれていると考えられる。実際，電子顕微鏡写真でも凸となった部分にカーボンナノファイバがより集中した結果を示している。
【００９３】
上記において、めっき膜に凹凸形状が形成されると述べたが、凹凸を少なくしたい場合には、出来るだけ低い電流密度（例えば１Ａ／ｄｍ２）でめっき時間を短い時間（例えば１分間）とすることで、凹凸を抑えた複合めっき物を得ることができる。また，レベリング剤や光沢剤等の添加によるめっき膜の平滑化は周知の技術である。ただし，本実施例では低い電流密度で平滑となったが，めっき金属の種類やめっき液の組成によっては高い電流密度の方が平滑となる場合もある。
【００９４】
そのため，平滑なめっき膜を得たい場合には，めっき液の組成や条件を最適に制御する必要がある。具体的には，界面活性剤の添加量やカーボンナノファイバの添加量が多い条件では，基本的に生成された複合めっき物は膜形態にはなりにくく，粉状に析出する傾向が強い。したがって，膜状の複合めっき物を得たい場合には，これらの添加量をある程度抑えておく必要がある。
【００９５】
上記めっき膜のめっき金属と、カーボンナノファイバの割合は、種々の条件により制御でき、同条件においてカーボンナノファイバの添加量を増加させていくことにより複合めっき物におけるカーボンナノの割合を増やすことができる。
【００９６】
具体的には、１〜１０ｋｇ／ｍ３のカーボンナノファイバ添加量においては、めっき膜におけるカーボンナノ材料の体積比率は、２〜２０％となり、１０〜２０ｋｇ／ｍ３においては、２０〜５０％の比率まで増やすことができる。尚、２０ｋｇ／ｍ３を超える添加も可能であるが、添加量に比してめっき時間もかかるため、２０ｋｇ／ｍ３を超えて添加しても含有比率は上がらなかった。
【００９７】
尚、本発明のめっき液は、亜鉛、アルミニウム、ニッケル、クロムなどの金属めっきに適用できる。また、被めっき材は、金属であれば種類は何れであってもよい。
【００９８】
また、得られた亜鉛とカーボンナノファイバとの複合物は、金属用補強材、コンクリート用補強材、樹脂用補強材の何れに供してもよい。
【産業上の利用可能性】
【００９９】
本発明は、カーボンナノファイバを含む亜鉛系めっき法に好適である。
【図面の簡単な説明】
【０１００】
【図１】本発明に係るカーボンナノファイバ添加量と界面活性剤添加量の関係を示すグラフである。
【図２】本発明に係る電気めっきを施す電気めっき設備の原理図である。
【図３】めっき膜の拡大図（模式図）である。
【図４】粒子の拡大図（模式図）である。
【図５】粒子の断面図（模式図）である。
【図６】従来の複合めっきの基本原理を説明する図である。
【図７】カーボンナノファイバのモデル図である。
【図８】複合めっき液の問題点を説明する図である。
【符号の説明】
【０１０１】
１５…めっき液、２３…カーボンナノファイバ。
【図１】
2005290463.tif 000006
【図２】
2005290463.tif 000007
【図３】
2005290463.tif 000008
【図４】
2005290463.tif 000009
【図５】
2005290463.tif 000010
【図６】
2005290463.tif 000011
【図７】
2005290463.tif 000012
【図８】
2005290463.tif 000013